(57)【要約】      （修正有）【課題】天候に曝された時の老化が遅く、吸水による寸法安定性の改善され、かつ押出機による生産性の高い、木材含有熱可塑性樹脂の提供。【解決手段】充填剤含有合成樹脂の潤滑剤として天然ワックスあるいは合成ワックスを用い、充填剤をワックスで被覆することにより、生産性、耐吸水性を改善する。天然ワックスが石油ワックス、モンタンワックス、動物ワックス及び植物ワックスから選ばれ、合成ワックスが脂肪酸、脂肪酸エステル、脂肪酸アミド、フィッシャートロプッシュワックス、ポリオレフィンワックス、および極性変性ポリオレフィンワックスから選ばれる。【選択図】なし【特許請求の範囲】
【請求項１】
充填剤含有合成樹脂用滑剤としてのワックスの用途。
【請求項２】
ワックスが合成または天然ワックスである、請求項１に記載の用途。
【請求項３】
天然ワックスが石油ワックス、モンタンワックス、動物ワックスおよび植物ワックスである、請求項１または２に記載の用途。
【請求項４】
合成ワックスが脂肪酸、脂肪酸エステル、脂肪酸アミド類、フィッシャートロプシュワックス、ポリオレフィンワックス、および極性変性ポリオレフィンワックスである、請求項１〜３のいずれか一つに記載の用途。
【請求項５】
天然ワックスがモンタンワックスである、請求項１〜４のいずれか一つに記載の用途。
【請求項６】
モンタンワックスがモンタンワックス酸と低分子量アルコールとの反応生成物である、請求項１〜５のいずれか一つに記載の用途。
【請求項７】
低分子量アルコールが特にエチレングリセロール、グリセロール、ブタンジオール、ペンタエリスリトール、ジペンタエリスリトールおよび／またはトリメチロールプロパンである、請求項１〜６のいずれか一つに記載の用途。
【請求項８】
合成ワックスがポリオレフィンワックスである、請求項１〜７のいずれか一つに記載の用途。
【請求項９】
合成ワックスが極性変性ポリオレフィンワックスである、請求項１〜８のいずれか一つに記載の用途。
【請求項１０】
ワックスが酸化されたポリオレフィンワックスである、請求項１〜９のいずれか一つに記載の用途。
【請求項１１】
充填剤が無機系または有機系充填剤である、請求項１〜１０のいずれか一つに記載の用途。
【請求項１２】
無機系充填剤が炭酸カルシウム、炭酸カルシウムマグネシウム、珪酸アルミニウム、二酸化珪素、珪酸マグネシウム（タルク）、硫酸バリウム、珪酸アルミニウムカリウムナトリウム、金属および金属酸化物および／または水酸化アルミニウムである、請求項１１に記載の用途。
【請求項１３】
有機系充填剤がカーボンブラックおよびグラファイト、木粉およびコルク粉、木材粒子、木材繊維、ガラス繊維、天然繊維および有機顔料である、請求項１１に記載の用途。
【請求項１４】
ワックスの使用量が組成物全体を基準として０．０５〜１０重量％である、請求項１〜１３のいずれか一つに記載の用途。
【請求項１５】
ワックスの使用量が組成物全体を基準として１．０〜６．０重量％である、請求項１〜１３のいずれか一つに記載の用途。
【請求項１６】
熱可塑性樹脂または熱硬化性樹脂が１〜９９重量％の充填剤を含有する、請求項１〜１５のいずれか一つに記載の用途。
【請求項１７】
熱可塑性樹脂または熱硬化性樹脂が５０〜９０重量％の充填剤を含有する、請求項１〜１６のいずれか一つに記載の用途。
【請求項１８】
ポリ塩化ビニル、ポリエチレン、ポリプロピレン、天然ゴム、合成ゴム、ポリカーボネート、ポリメチルメタクリレート、ポリアミド、スチレンポリマーおよび／またはそれらのブレンドである、請求項１６または１７の熱可塑性−または加硫性−または熱硬化性合成樹脂。
【発明の詳細な説明】
【技術分野】
【０００１】
本発明は２００４年４月６日に出願されたドイツ特許出願第１０２００４０１６７９１．５を優先権の基礎とするものであり、そこに十分に説明されている通り、ここに開示したものとする。
【０００２】
本発明は、充填剤を含有しそしてワックスを含有する熱硬化性合成樹脂または熱可塑性合成樹脂のための滑剤としてワックスを用いることに関する。
【背景技術】
【０００３】
充填剤は一般に、個々の最終製品に所定の性質を付与するためにまたはそれの製造コストを下げるために、有機媒体、分散物またはエマルジョン中に分散される有機または無機起源の粉末状物または繊維状物である。充填剤は無機および有機物質中に分散させるべきである。特に重要なのは炭酸カルシウム、炭酸カルシウムマグネシウム、珪酸アルミニウム、二酸化珪素、珪酸マグネシウム（タルク）、硫酸バリウム、珪酸アルミニウムカリウムナトリウム、金属および金属酸化物、水酸化アルミニウム、カーボンブラックおよびグラファイト、木粉およびコルク粉、木材粒子、木材繊維、ガラス繊維および天然繊維である [H.P. Schlumpf, “Filler and Reinforcements(充填剤および強化剤)” 、 R. Gachter, H. Muller, Plastic Additives, 第3版、 Carl Hanser Verlag、ミュンヘン、1993、第525-591頁]。 
【０００４】
充填剤は広範な用途分野で使用されている。特にここでは、合成樹脂用途、塗料、被覆材料、紙、建材および接着剤を挙げることができる。 用途次第で、充填剤の色々な性質が問題となる。代表的なパラメータは屈折率、バインダーの吸収性、比表面積、隠蔽力、摩耗性（加工機械の摩耗性）、光沢、粒度、および粒度分布である。特に繊維状充填剤の場合には、充填剤とマトリックスとの相容性に特に興味が持たれる。一例として、ガラス繊維は２種類の物質の間の結合を向上させるために適する物質で被覆される。
【０００５】
最近の１０年の間、合成樹脂加工における充填剤の重要性が上昇し続けてきた。極最近では充填剤は第一に、最終生成物のコストを下げるためにまたは完成品の品質を向上させるために添加される。次いで加工特性または完成品の性質への充填剤の影響が利用されてきた。充填剤は加工速度、寸法安定性、可燃性、耐摩耗性、電気的耐トラッキング性または機械的性質の様な性質の最適化のために使用することができる。合成樹脂加工分野においては、充填剤は特にポリ塩化ビニル、ポリエチレンおよびポリプロピレンにおいて、およびまたゴム（未架橋のおよび架橋された、例えば加硫された天然および合成エラストマー）において特に使用されている。エンジニアリング熱可塑性プラスチック（ポリカーボネート、ポリメチルメタクリレート、ポリアミド、ポリスチレン等）には、充填剤はまれにしか添加されない。
【０００６】
木材を充填剤として含有する熱可塑性合成樹脂は、従来に非常に広範な用途分野で実証されている。この場合に混入される物質は高濃度での木粉、木材繊維または木材粒子である。一般にこの場合には５０〜９０重量％の充填剤含有量である。市販の熱可塑性合成樹脂はマトリックス材料として使用される。ここでは特にポリ塩化ビニル、ポリプロピレン、および種々の品質のポリエチレンを挙げることができる。稀にエンジニアリング熱可塑性プラスチックも使用され、例えばポリスチレンまたは他のスチレン系ポリマー（例えばＡＢＳ）が使用される。上記の主要成分の他に、かゝる用途では性質を最適化するために若干の添加物も使用される。例えば非常に少量のパラフィンおよびアミドワックスがこれら混合物に滑剤として添加される。これによってより良好な表面プロフィールが達成される。極性変性されたポリプロピレンワックスは充填剤と合成樹脂との結合を向上させるためにも使用される。従来に未解決の問題は、天候に曝された時にこれらの物質が速やかに老化することおよび合成樹脂中に混入された木材によって水が吸収されるために寸法安定性が悪いことである。更に従来に押出機で達成可能な生産性が非常に低かった。生産ライン速度が、その他の合成樹脂加工工業の従来技術に比較して非常に遅い。
【発明の開示】
【発明が解決しようとする課題】
【０００７】
本発明の課題は、これらの従来技術の欠点を解決することであった。
【課題を解決するための手段】
【０００８】
驚くべきことに、本発明者は充填物含有合成樹脂もワックスを添加することが用途技術的に利益をもたらすことを見出した。適切な生成物を用いることが、押出成形加工において高い押出加工速度と共に滑らかな表面をもたらすことができる。更に、親水性充填剤による水の吸収が遅延されそして低減される。同時に良好な寸法安定性が達成される。
【０００９】
それ故に本発明は、充填剤含有合成樹脂用滑剤としてのワックスの用途に関する。
【００１０】
ワックスは好ましくは合成または天然ワックスである。
【００１１】
天然ワックスは好ましくは石油ワックス、モンタンワックス、動物ワックスおよび植物ワックスである。
【００１２】
合成ワックスは好ましくは脂肪酸、脂肪酸エステル、脂肪酸アミド類、フィッシャートロプシュワックス、ポリオレフィンワックス、および極性変性ポリオレフィンワックスである。
【００１３】
天然ワックスは特に好ましくはモンタンワックスである。
【００１４】
モンタンワックスはエステルワックスおよび／またはカルボン酸の塩である。これらは特にモンタンワックス酸と多価の低分子量アルコールとの反応生成物であるのが好ましい。
【００１５】
これらの反応生成物はモンタンワックス酸、上記アルコール、モンタンワックス酸とアルコールとの部分反応生成物および完全反応生成物の混合物を含有している。
【００１６】
アルコールは好ましくはエチレングリセロール、グリセロール、ブタンジオール、ペンタエリスリトール、ジペンタエリスリトールおよび／またはトリメチロールプロパンである。
【００１７】
有利な天然ワックスの例には植物ワックス、例えばカルナウバワックスまたはカンデリラワックス、または動物起源のワックス、例えばセラックワックスがある。適する合成ワックスは脱色されたまたは場合によっては化学的に変性された、例えばエステル化および／または部分鹸化によって変性されたモンタンワックスである。適する物質は例えばUllmann’s Encyclopedia of Industrial Chemistry, 第５版、第 A 28巻, ワインハイム、1996、第 2.2, 2.3, および3.1-3.5章、第 110-126頁に記載されている。
【００１８】
ここで有利な物質は非極性のまたは極性の完全合成ワックス、例えばポリオレフィンワックスである。非極性ポリオレフィンワックスは、熱的方法によって、分岐したまたは分岐していないポリオレフィンの分子量を低減することでまたはオレフィンの直接重合によって製造することができる。使用できる重合法の例には遊離基開始重合法があり、この場合にはオレフィン、一般にエチレンを高温高圧で反応させて、比較的に高いまたは比較的低い分岐度を有するワックスがもたらされ、エチレンおよび／またはより高級な１−オレフィンが有機金属触媒、例えばチグラーナッタ触媒またはメタロセン触媒によって重合される方法は分岐していないまたは分岐したワックスをもたらす。オレフィンホモ−および−コポリマーワックスを製造する適当な方法は、例えばUllmann’s Encyclopedia of Industrial Chemistry、第５版、第 A 28巻、ワインハイム、1996、第 6.1.1/6.1.2章 ［高圧重合（high-pressure polymerization)）、第 6.1.3 章［チグラーナッタ重合、メタロセン触媒を用いる重合(Ziegler-Natta polymerization, polymerization using metallocene catalysts)］および第 6.1.4 章［分子量低減のための熱的方法(thermal processes for reducing molecular weight)］、第 146-154頁に記載されている。極性ポリオレフィンワックスは非極性ワックスを適当に変性することによって、例えば空気を用いての酸化によってまたは極性オレフィンモノマー、例えばα，β−不飽和カルボン酸および／またはそれの誘導体、例えばアクリル酸または無水マレイン酸および／または置換されたおよび／または非置換のスチレンおよび／またはビニルシラン類をグラフトさせることによって製造される。エチレンと極性コモノマー、例えば酢酸ビニルまたはアクリル酸とを共重合することによってまたは酸化法によって比較的高分子量の非ワックス状エチレンホモ−およびコポリマーの分子量を低減させることで製造することもできる。一例としてUllmann’s Encyclopedia of Industrial Chemistry、第５版、第 A 28巻、ワインハイム、1996、第 6.1.5章、第 155頁に適する例が記載されている。
【００１９】
ポリオレフィンワックスは種々のアルケン類のホモ−およびコポリマーであるのが好ましい。
【００２０】
ポリオレフィンワックスはエテンおよびプロペンのホモ−およびコポリマーであるのが好ましい。
【００２１】
ポリオレフィンワックスはチグラー触媒またはメタロセン触媒で製造されるホモ−およびコポリマーであるのが好ましい。
【００２２】
ポリオレフィンワックスは極性変性されたポリオレフィンワックスであるのが好ましい。
【００２３】
極性変性ポリオレフィンワックスは酸化生成物またはグラフトコポリマーであるのが好ましい。
【００２４】
極性変性ポリオレフィンワックスは酸化生成物であるのが特に好ましい。
【００２５】
酸化ポリオレフィンワックスは好ましくは９０〜１７０℃の滴り点を有する生成物であるのが好ましい。
【００２６】
酸化ポリオレフィンワックスは特に好ましくは９５〜１３０℃の滴り点を有する生成物である。
【００２７】
酸化ポリオレフィンワックスは１４０℃で１〜１０,０００ｍＰａｓの溶融粘度を有する生成物であるのが好ましい。
【００２８】
酸化ポリオレフィンワックスは１４０℃で１〜１０００ｍＰａｓの溶融粘度を有する生成物であるのが特に好ましい。
【００２９】
酸化ポリオレフィンワックスは１〜５０ｍｇ（ＫＯＨ）／ｇの酸価を有する生成物であるのが好ましい。
【００３０】
酸化ポリオレフィンワックスは５〜３０ｍｇ（ＫＯＨ）／ｇの酸価を有する生成物であるのが特に好ましい。
【００３１】
ワックスの有利に使用される量は組成物全体を基準として０．０５〜１０重量％である。
【００３２】
ワックスの特に有利に使用される量は組成物全体を基準として１．０〜６．０重量％である。
【００３３】
充填剤は好ましくは無機系および／または有機系充填剤である。
【００３４】
好ましい無機系充填剤は炭酸カルシウム、炭酸カルシウムマグネシウム、珪酸アルミニウム、二酸化珪素、珪酸マグネシウム（タルク）、硫酸バリウム、珪酸アルミニウムカリウムナトリウム、金属および金属酸化物および／または水酸化アルミニウムである。
【００３５】
好ましい有機充填剤はカーボンブラックおよびグラファイト、木粉およびコルク粉、木材粒子、木材繊維、ガラス繊維、天然繊維および／または有機顔料である。
【００３６】
充填剤の有利に使用される量は混合物全体を基準として１〜９９重量％である。  
【００３７】
充填剤の特に有利に使用される量は混合物全体を基準として５０〜９０重量％である。      
【００３８】
本発明は上記ワックスで被覆された充填剤１〜９９重量％を含有する熱可塑性合成樹脂または熱硬化性合成樹脂にも関する。
【００３９】
特に、ワックスで被覆された充填剤を５０〜９５重量％含有する熱可塑性合成樹脂または熱硬化性合成樹脂が有利である。
【００４０】
熱可塑性の、加硫可能な合成樹脂（ゴム）または熱硬化性合成樹脂は、ポリ塩化ビニル、高密度ポリエチレン、低密度ポリエチレン、線状で低密度のポリエチレン、ポリプロピレン、天然ゴム、合成ゴム、ポリカーボネート、ポリメチルメタクリレート、ポリアミド、スチレンポリマーおよび／または種々の合成樹脂のブレンドが有利である。
【００４１】
混合物中にワックスを導入する色々な方法がある。例えばワックスは水性分散物の状態で方法の既存または新規の段階で適用することができる。溶融ワックスを充填剤に噴霧することによって適用することも可能である。充填剤とワックスとよりなる混合物を混合装置（例えば羽根型ミキサー）中で均一化することも可能である。ワックスを予めに混合することなく直接的に加工機械に容量または重量的に計量供給しそしてそこにおいて初めて個々の成分の間での接触が達成される様にすることも可能である。
【００４２】
実施例：
市販の木材粒子を種々のワックスと予め混合しそして市販のポリプロピレンと混合し、次いでこの混合物を押出機中で配合する。ペレット化した配合された物質を射出成形によって成形体に加工する。これらの成形部材を種々の実験に付す。市場で容易に入手できる生成物を比較例として試験する。これらの混合処方はＢと記しており、これらは従来技術である。
【００４３】
配合された物質Ａは７０重量％の木材粒子および３７重量％のＰＰおよび３重量％の接着促進剤を含有している。
【００４４】
配合された物質Ｂは４重量％の市販の木材／ポリプロピレン系用添加物および７０重量％の木材粒子、３重量％の接着促進剤および２３重量％のＰＰを含有している。
【００４５】
配合された物質Ｃは木材／ポリプロピレン系用添加物としての酸化ポリエチレンワックス４重量％および木材粒子７０重量％、接着促進剤３重量％およびＰＰ２３重量％のＰＰを含有している。
【００４６】
配合された物質Ｄは木材／ポリプロピレン系用添加物としてのモンタンワックス４重量％および木材粒子７０重量％、接着促進剤３重量％およびＰＰ２３重量％を含有している。
【００４７】
特に適するワックスの特徴:
酸化ポリエチレンワックス:
滴り点:                           約 104°C
酸価:                             約 17 mg (KOH)/g
粘度:                             約 300 mPas (120°C)
モンタンワックスエステル:
滴り点:                           約 76°C
酸価:                             最高 40 mg (KOH)/g
鹸化度:                           約 148 g (KOH)/g
配合された物質の製造：全ての粉末状成分を タンブラー式ミキサー中で均一に混合する。この混合物を同方向回転二軸スクリュウー式押出器を用いて加工してペレットとする。水吸収性は DIN EN ISO 62に従って測定した。
【００４８】
【表１】
2005298819.tif 000002
【００４９】
表に記載した試験値は、配合された物質ＣおよびＤが非常に良好な加工性を有しそして最も少ない水吸収量であることを明確に示している。